ШИХТА ДЛЯ ПОЛУЧЕНИЯ СТЕКЛОКЕРАМИЧЕСКОГО КОМПОЗИЦИОННОГО МАТЕРИАЛА

1. Шихта и способ получения стеклокерамического композиционного материала, содержащая низкотемпературное бессвинцовое кристаллизующееся стекло и керамику при заданном их соотношении, при этом низкотемпературное кристаллизующееся стекло приготовлено на основе оксидов химических элементов, отличающееся тем, что стеклокерамический материал содержит низкотемпературное кристаллизующееся стекло и алюмооксидную керамику при соотношении (1,4-1,0):(0,6-1,0) соответственно, а низкотемпературное кристаллизующееся стекло дополнительно содержит оксид иттрия и/или лантана при следующем соотношении компонентов, масс. %:
- Оксид кремния (SiO<sub>2</sub>)
20-34
- Оксид бария (ВаО)
34-40
- Оксид бора (В<sub>2</sub>О<sub>3</sub>)
23-26
- Оксид кальция (СаО)
1-10
- Оксид олова (SnO<sub>2</sub>)
1-10
- Сверх 100%
- Оксид иттрия (Y<sub>2</sub>O<sub>3</sub>) и/или лантана (La<sub>2</sub>O<sub>3</sub>)
2-5
- Оксид алюминия (Al<sub>2</sub>O<sub>3</sub>)
5-10
- Алюмооксидная керамика
остальное
2
3
2
3
2
3
2. Способ изготовления материала по п. 1, отличающийся тем, что оксид алюминия (AlO) и оксид иттрия (YO) и/или лантана (LaO) перед составлением шихты с остальными компонентами стекла предварительно смешивают и прокаливают при температуре 1300-1400°C при следующем соотношении компонентов, %:
2
3
2
3
2
3
- оксид алюминия (AlO) / оксид иттрия (YO) и/или лантана (LaO)=100:10-30.
2
5)
3. Способ изготовления материала по пп. 1 и 2, отличающийся тем, что низкотемпературный стеклокерамический материал после смешения с органической связкой и формования в виде изделий с токоведущими элементами (металлокерамический корпус, металлокерамическая плата), совместно обжигают для удаления органической связки при температуре 700-900°C, вводят дополнительно оксид фосфора (РО пропиткой в водном растворе ортофосфорной кислоты, полимеризуют (сушат) на воздухе и отверждают без огневой усадки при температуре 300-900°C в течение 0,5-2 часов.